(57)【要約】  本発明は、０．５ｍｍ未満の直径を有するビーズを含む混床イオン交換体に水を通すステップを含む、精製水を製造するための方法、ならびに、限外濾過手段および上で定義された混床イオン交換体を含むモジュール、ならびに、限外濾過手段および上で定義された混床イオン交換体を含む超純水を製造するための水処理システムに関し、限外濾過手段は、前記混床イオン交換体の上流に位置付けられる。
2020507460.tif 000002
【特許請求の範囲】
【請求項１】
０．５ｍｍ未満の直径を有するビーズを含む混床イオン交換体に水を通すステップを含む、精製水を製造するための方法。
【請求項２】
精製水が、超純水であることを特徴とする、請求項１に記載の方法。
【請求項３】
混床イオン交換体が、アニオン交換粒子とカチオン交換粒子との混合物からなることを特徴とする、請求項１または２に記載の方法。
【請求項４】
混床イオン交換体が、スチレンジビニルベンゼンに基づくことを特徴とする、請求項１〜３のいずれか一項に記載の方法。
【請求項５】
水が、さらに限外濾過手段に通され、限外濾過手段が、前記混床イオン交換体の上流に位置付けられることを特徴とする、請求項１〜４のいずれか一項に記載の方法。
【請求項６】
限外濾過手段が、デッドエンド親水性限外濾過膜であることを特徴とする、請求項５に記載の方法。
【請求項７】
限外濾過手段が、空気排出のための手段を含むことを特徴とする、請求項５または６に記載の方法。
【請求項８】
方法が、限外濾過手段の下流、任意に混床イオン交換体の下流に位置付けられる活性炭床に水を通すさらなるステップを含む、請求項５〜７のいずれか一項に記載の方法。
【請求項９】
方法が、水を逆浸透により処理するさらなるステップ、および／または水を電気脱イオン化により処理するさらなるステップを含み、水を逆浸透により処理するステップおよび水を電気脱イオン化により処理するステップが、混床イオン交換体に水を通すステップより前、および、存在する場合、限外濾過手段に水を通すステップより前に行われることを特徴とする、請求項１〜８のいずれか一項に記載の方法。
【請求項１０】
限外濾過手段、および０．５ｍｍ未満の直径を有するビーズを含む混床イオン交換体を含む、モジュール。
【請求項１１】
限外濾過手段が、親水性限外濾過膜であり、任意に、疎水性ベント膜、１以上の毛細管および／またはチェックバルブを備えたバイパスチューブなどの空気排出のための手段を含むことを特徴とする、請求項１０に記載のモジュール。
【請求項１２】
混床イオン交換体が、スチレンジビニルベンゼンに基づくことを特徴とする、請求項１０または１１に記載のモジュール。
【請求項１３】
活性炭床をさらに含むことを特徴とする、請求項１０〜１２のいずれか一項に記載のモジュール。
【請求項１４】
限外濾過手段、および０．５ｍｍ未満の直径を有するビーズを含む混床イオン交換体を含み、限外濾過手段は、前記混床イオン交換体の上流に位置付けられる、超純水を製造するための水処理システム。
【請求項１５】
限外濾過手段および混床イオン交換体が、請求項１０〜１３のいずれか一項に記載の単一のモジュールで提供されることを特徴とする、請求項１４に記載の水処理システム。
【請求項１６】
限外濾過手段および混床イオン交換体が、少なくとも２つのモジュールで提供されることを特徴とする、請求項１４に記載の水処理システム。
【請求項１７】
活性炭床をさらに含み、活性炭床は、好ましくは、活性炭床および任意に０．５ｍｍ未満の直径を有するビーズを含む混床イオン交換体を含むさらなるモジュールで提供される、請求項１４〜１６のいずれか一項に記載の水処理システム。
【発明の詳細な説明】
【技術分野】
【０００１】
本発明は、０．５ｍｍ未満の直径を有するビーズを含む混床イオン交換体に水を通すステップを含む、精製水を製造するための方法、ならびに、限外濾過手段および上で定義された混床イオン交換体を含むモジュール、ならびに、限外濾過手段および上で定義された混床イオン交換体を含む超純水を製造するための水処理システムに関し、限外濾過手段は、前記混床イオン交換体の上流に位置付けられる。
【背景技術】
【０００２】
実験室用超純水は、都市用水から複数の技術の組み合わせを通じて調製される。典型的には、活性炭、逆浸透、イオン交換樹脂、精密／限外濾過、紫外線照射および滅菌等級精密濾過が、単独でまたは組み合わせられて、水を精製するために使用される。超純水ポリッシングは、水の精製の最後のステップである。Milli-Q（登録商標）（Merck KGaA, Darmstadt, Germanyからの商品）は、イオン交換樹脂、活性炭、光酸化UVランプ、精密濾過および／または限外濾過を採用している。
【０００３】
超純水（または１型水）は、典型的には、１８ＭΩ・ｃｍより大きい（２５℃での）比抵抗および２０パーツ・パー・ビリオン（ｐｐｂ）未満の総有機化合物（ＴＯＣ）の値によって特徴づけられる。２型水は、典型的には、１．０ＭΩ・ｃｍより大きい比抵抗および５０ｐｐｂ未満のＴＯＣ値によって特徴づけられる。３型水は、最も低い実験室用の水の等級であり、例えばガラス製品の洗浄または加熱浴、または１型ラボ用水システムに供給するのに推奨される。それは、０．０５ＭΩ・ｃｍより大きい比抵抗および２００ｐｐｂ未満のＴＯＣ値によって特徴づけられる。
【０００４】
ファウリング（fouling）物質および／または粒子汚染のために、世界的に給水品質はますます困難な問題になっている。さらに、都市用水の質は、季節や給水源によって変わる可能性がある。多くの場合、給水は単純に脱イオン（ＤＩ）によって前処理されている。再生プロセスが繰り返されるため、サービスＤＩボトル中において樹脂が損傷し、樹脂副産物と破損した樹脂部品を生成する場合がある。さらに、有機物およびファウリング物質が蓄積し、時間の経過とともに放出される場合がある。
一部の地域では、水道水にもかなりの量のファウリング物質を含む場合がある。
【０００５】
前処理が不十分な水を超純水製造システムに供給すると、システムにファウリングの問題が生じる可能性がある。かかるファウリング物質は、イオン交換樹脂の活性表面を覆い、イオン質量移動をブロックまたは遅らせる可能性がある。これは不可逆的、すなわち樹脂上に永久的なファウリング層が堆積するものであるか、または可逆的、すなわちファウリング層が脆弱で、それゆえに水源の品質が改善されたときに除去しやすいものであるかのいずれかであり得る。
【０００６】
今日、低品質の給水を扱うためのいくつかの溶液がある。典型的には、消耗品カートリッジは、それぞれの給水品質に適合している：
２型（電気脱イオン化（EDI）で処理された水）、３型（逆浸透で処理された水）、または蒸留水供給に接続されたシステムのために、カートリッジは、典型的に普通のイオン交換樹脂の組み合わせを含む。ＤＩ水（脱イオン水）供給に接続されたシステムのために、有機物質を減らすために活性炭繊維フィルタが追加される。最後に、システムが有機負担（organic burden）の高いＤＩ水供給に接続されている場合、ファウリング現象を減らすために、沈殿物フィルタ、マクロ多孔質アニオン交換樹脂（スカベンジャー）およびマクロ多孔質混床樹脂を組み合わせたカートリッジが使用される。
【発明の概要】
【発明が解決しようとする課題】
【０００７】
本発明の目的は、特に汚れた脱イオン水供給の場合に、超純水製造システムにおけるファウリングを除去または低減するための改善された方法を提供することである。
【課題を解決するための手段】
【０００８】
驚くべきことに、任意に限外濾過手段と組み合わせて、小ビーズ混床樹脂などのファウリング耐性樹脂を使用すると、水処理で消耗品の寿命が延びたとても良好な性能が得られることがわかった。
【０００９】
ＷＯ９８／０９９１６Ａ１は、限外濾過ステップ（１８）とイオン交換ステップ（３４、３６）とを組み合わせた超純水製造システムを記載している。限外濾過モジュールは、フロー図の最上流ポジションに位置付けられる（１８）。その目的は、有機および無機のコロイドと溶質を除去し、次の酸化ステップ（３０）の前に有機負荷（organic load）を減らすことを可能にすることである。イオン交換ステップでは、アニオン交換樹脂粒子とカチオン交換樹脂粒子の混合物（混合床）を使用する。
【００１０】
ＪＰ１０２１６７２１Ａは、限外濾過（ＵＦ）とアニオン交換体との組み合わせによる超微量レベルでのコロイド物質の除去を教示している。ＵＦとアニオン交換体のこの組み合わせは、シリカの形で超微量シリカを除去する最高の性能を示した。
【００１１】
ＣＮ２０２２４６２８９Ｕは、家庭用の飲料水システムの構成を開示している。このシステムでは、沈殿物フィルタ、活性炭、ビーズ直径０．８〜０．９ｍｍ、床高９０ｃｍを有するイオン交換樹脂床を含む、３つの容器が順番に接続されている。樹脂は、水を軟化させるカチオン交換樹脂であると考えられている。ＵＦは、病原性微生物除去の最後のステップとして使用される。
【００１２】
ＣＮ２０２８８１０２１Ｕは、石英砂フィルタ、活性炭タンク、限外フィルタ（ultrafilter）、イオン交換樹脂床を含む水精製デバイスについて説明している。
【００１３】
ＣＮ２０２２９７２９２Ｕは、純水製造システムについて説明している。典型的には、水道水を純水に精製する水システムでは、前処理、逆浸透、貯蔵タンク、イオン交換体、殺菌光照射、および滅菌等級の精密濾過を採用している。タンク内の貯蔵水が微生物汚染を引き起こし、イオン交換樹脂の性能が落ちるため、ここでは、タンクとイオン交換体との間に限外濾過ステップを挿入して、水質とイオン交換樹脂の寿命を改善する。
【００１４】
ＪＰ３１２８２４９Ｂ２は、油、粒子、有機物および鉱物を含む洗浄後の廃水の水リサイクリング方法を開示している。廃水は、限外濾過、活性炭、およびイオン交換樹脂を順番に適用することにより処理およびリサイクルされる。
【００１５】
従来技術の文献では、小ビーズ混床樹脂などのファウリング耐性樹脂の使用は記載されていない。
【００１６】
したがって、本発明の第１の態様は、０．５ｍｍ未満の直径を有するビーズを含む混床イオン交換体に水を通すステップを含む、精製水の製造方法である。
【００１７】
本発明によれば、精製水という用語は、上で定義された１型、２型または３型の水、またはＤＩ（脱イオン）水を指す。
好ましい態様において、精製水は超純水、すなわち１型水であり、１８ＭΩ・ｃｍより大きい比抵抗（２５℃で）および２０パーツ・パー・ビリオン（ｐｐｂ）未満の総有機化合物（ＴＯＣ）の値によって特徴づけられる。
【００１８】
代替的な態様において、精製水はＤＩ水である。従来のサービスＤＩは、典型的には、それに水道水が詰められている再生混合床イオン交換樹脂を含むボトルである。用途に応じて、フィルタを樹脂ボトルの前後に配置して、水を前処理したり、粒子を除去したりする。本発明による０．２〜０．４ｍｍの直径を有するビーズを含む混床イオン交換体の使用は、比抵抗が１ＭΩ・ｃｍに低下するまでＤＩの寿命全体にわたって高い比抵抗のプラトーを維持することにより、サービスＤＩの改善を可能にする。
【００１９】
イオン交換体は、有機ポリマー基質（イオン交換樹脂）から作製された、小ビーズの形態である不溶性のマトリックスである。本発明によると、ゲルタイプのイオン交換体が使用され、これは、それぞれ小ビーズの形態であるアニオン交換粒子とカチオン交換粒子との混合物を含む（「混床」）。
【００２０】
典型的には、アニオン交換粒子は、水酸化物アニオンを溶液中のアニオンと交換することを可能とする。カチオン交換粒子は、水素イオンを溶液中のカチオンと交換することを可能とする。アニオン交換粒子とカチオン交換粒子との混合物にはまた、水中に存在し得る帯電または非帯電有機種を吸着する活性炭の粒子も含めることができる。好ましい態様において、混床イオン交換体は、アニオン交換粒子とカチオン交換粒子との混合物からなる。
【００２１】
混床イオン交換体のビーズの直径は０．５ｍｍ未満である。好ましい態様において、ビーズの直径は０．２〜０．４５ｍｍである。この直径は、それらの再生状態におけるビーズの直径を表す。与えられた直径は、平均粒子直径を表す。
【００２２】
好ましくは、アニオン交換ビーズおよびカチオン交換ビーズは、それぞれ、単分散である。ビーズのサイズは、Camsizer（Horiba Camsizer XL）、Nikon SMZ-2T顕微鏡またはOlympus BX41顕微鏡（DP71デジタルＣＣＤカメラおよび細胞イメージングソフトウェアとともに）などの顕微鏡イメージング手法の計装によって決定することができる。
【００２３】
文書全体を通して、用語「樹脂」または「樹脂ビーズ」は、イオン交換材料自体（すなわち、イオン交換ビーズ）に使用され、用語「樹脂床」または「樹脂層」は、特定の配置で使用される樹脂床に使用される。
【００２４】
当業者に知られている全てのイオン交換材料を、本発明において使用することができる。典型的には、イオン交換樹脂は、スチレンとジビニルベンゼンとの共重合体に基づく。スチレンとジビニルベンゼンとの共重合は、架橋ポリマーをもたらす。次に、イオン交換部位が、重合の後に導入される。例えば、スルホン化は、スルホン酸基を有するカチオン交換樹脂の製造を可能にし、クロロメチル化は、これにアミノ化が続き、アニオン交換樹脂の製造のための第４級アミノ官能基の導入を導く。イオン交換樹脂の製作プロセスは、よく確立されており、当業者は、好適なステップ、試薬および条件を熟知している。
【００２５】
好ましい態様において、混床イオン交換体は、スチレンジビニルベンゼンに基づく。より好ましくは、混床イオン交換体は、スルホン化したスチレンジビニルベンゼン共重合体（カチオン交換）および第４級アミノ基で修飾されたスチレンジビニルベンゼン共重合体（アニオン交換）に基づく。
【００２６】
アニオン交換樹脂の典型的な容量は、例えば、１ｅｑ／Ｌであり得、カチオン交換樹脂については２ｅｑ／Ｌであり得る。これらの数字は、しかしながら、限定するものではない。
典型的には、混床イオン交換体は、イオンの両方の型について等しい容量を有するような比率でアニオンおよびカチオン交換体の混合物を含む。
【００２７】
小ビーズを備えた市販のイオン交換樹脂は、たとえば次のとおりである。
−DOW, DOWEX MONOSPHERE 99Ca/310, 290 - 317 μm, 平均 307 μm
−DOW, DOWEX MONOSPHERE 99Ca/320, 302 - 352 μm, 平均 317 ±15 μm
−DOW, DOWEX MONOSPHERE 99Ca/350, 317 - 382 μm, 平均 347 ±15 μm
−DOW, DOWEX fine mesh, 50 - 100 メッシュ (300 - 150 μm)
−Lanxess, Lewatit MDS200H (330 μm)
−Lanxess, Lewatit K6287 (390 μm)
−Mitsubishi, Diaion UBK530K 350 μm,
−Mitsubish, Diaion MS01SS (350 μm)
−Mitsubish, Diaion UMA 130J (300 μm).
【００２８】
今日、イオン交換樹脂製造業者は、ビーズサイズの小さい純水製造用のすぐに使用できる高度に再生された混床イオン交換樹脂を提供していない。上でリストされた樹脂は、典型的には、粗糖ジュースからの糖および関連する誘導体の精製（カチオン交換樹脂）や、クロマトグラフィーによる医薬品目的の生体分子の精製（アニオン交換樹脂）など、他の用途に販売されている。
【００２９】
非再生の樹脂、または超純水の製造のために処理されていない樹脂は、本発明による使用の前に再生および精製されなければならない。当業者は、必要なステップをよく承知している。例えば、以下の手順を使用することができる：
調製カラムを樹脂で充填し、１８．２ＭΩ・ｃｍおよび＜５ｐｐｂのＴＯＣを有する超純水の連続流によって、＞６０ＢＶ／ｈ（ＢＶ＝床体積）で＞１５分間洗浄する。４ＢＶ／ｈで１時間、２ＮのＨＣｌ（カチオン交換体について）または２ＮのＮａＯＨ（アニオン交換体について）を通す。１８．２ＭΩ・ｃｍおよび＜５ｐｐｂのＴＯＣを有する超純水の連続流によって、カラムを＞６０ＢＶ／ｈで＞１５分間洗浄する。カチオン交換体およびアニオン交換体は１／１の等容量の比率で混合されている。
【００３０】
本発明による小ビーズ混床樹脂の使用は、標準的な樹脂の使用と比較して有利であり、早期の比抵抗低下を示している。驚くべきことに、ゲルタイプの小ビーズの混床樹脂は、水質に関してはるかに優れた性能を示し、１８．２ＭΩ・ｃｍの比抵抗を長期間維持する能力を備えている。
【００３１】
小ビーズの混床樹脂の量は、そのファウリング耐性の側面とは独立して、イオン交換の動的性能によって選択される。この点に関して、樹脂床の直径と高さは、超純水製造の目標流量によって決まる。たとえば、小ビーズ混床イオン交換樹脂は、０．８９ｃｍ／秒の直線速度で最適に操作でき、つまり、直径６９ｍｍのカラムは、２Ｌ／ｍｉｎの流量で水を処理するのに適している。典型的な標準樹脂は、少なくとも１０ｃｍの床高さで１８ＭΩ・ｃｍ（１５°Ｃで）の水を与える一方で、小さいビーズのイオン交換樹脂は、１ＭΩ・ｃｍ相当のＮａＣｌ溶液をカラムに供給すると、樹脂床の半分の高さで同じ品質を実現する。その結果、小ビーズ樹脂の樹脂床の高さは５ｃｍ以上である。
【００３２】
好ましい態様において、水はさらに限外濾過手段に通され、限外濾過手段は前記混床イオン交換体の上流に位置付けられる。
【００３３】
本発明によれば、デッドエンド限外濾過手段またはフラッシュ可能および／または逆洗可能なＵＦ手段など、当業者に知られている任意の限外濾過（ＵＦ）手段を使用することができ、膜表面を再生し、目詰まりを防止する。このような場合、典型的には、水回収率の低い接線流濾過が適用される。好ましくは、デッドエンド限外濾過膜、例えばデッドエンド親水性限外濾過膜または浸水疎水性限外濾過膜が使用される。とても好ましい態様において、限外濾過手段は中空繊維限外濾過膜である。かかる中空繊維膜は、これによりデバイスの体積を最小化できるため好ましい。
【００３４】
典型的には、限外フィルタは、コロイド、微生物、発熱原など、特定のサイズを超える大部分の高分子を保持する、丈夫で薄く、選択的に透過性の膜である。限外フィルタは、典型的にはＮＭＷＣ（名目分子量カットオフ）またはＭＷＣＯ（分子量カットオフ）で定義されるいくつかの選択範囲で利用でき、それは膜によって保持される分子の最小分子量を９０％で定義する。本発明によれば、カットオフは、例えば５ｋＤａ以上であり得る。好ましい態様において、カットオフは１０ｋＤａと１００ｋＤａとの間である。
【００３５】
さまざまな分子量カットオフが、フラットシートＵＦ膜用に市販されており、例えば：
フラットシートＵＦ膜（Merck KGaA, Darmstadt, Germanyから入手可能）：
【表１】
2020507460.tif 000003
【００３６】
好ましい態様において、中空繊維限外濾過膜が限外濾過手段として使用される。典型的には、かかる限外濾過手段は、中空繊維膜の束である。繊維の外径は、典型的には０．５ｍｍと２．０ｍｍとの間である。好ましくは、外径は、０．７ｍｍと０．８ｍｍとの間である。
【００３７】
工業用水処理分野では、膜充填密度が高いため、フラットシート膜の代わりに中空繊維膜が一般的に使用されている。透過性回復のために膜を再生するために、積極的なフラッシュ／逆洗と化学洗浄が定期的に実行されるので、化学的−機械的強度が強く求められる。有利な材料は、PVDFとポリスルホンである。
【００３８】
市販の中空繊維膜モジュールは、例えば以下のとおりである。
【表２−１】
2020507460.tif 000004
【表２−２】
2020507460.tif 000005
【００３９】
限外濾過手段は、混床イオン交換体の上流に位置付けられ、すなわち、精製される水は、混床イオン交換体を通る前に限外濾過手段を通る。これに関して、限外濾過手段および混床イオン交換体は、好ましくは直接的に順番に配置される。
【００４０】
限外濾過手段の濾過表面は、典型的には、その使用条件によって決まる。フィルタが新品で綺麗な場合、圧力低下が低いことが期待される。次に、汚れの保持による膜の目詰まりにより圧力低下が増加する。ＵＦ膜の化学的および機械的洗浄は大規模な工業用途でよく使用されるが、繊細な超純水製造プロセスでかかる侵襲的な機械的プロセスを使用することおよび化学洗浄剤の導入は好ましくない。
【００４１】
その結果、本態様におけるＵＦ膜モジュールは、典型的には使い捨てである。膜の表面は、膜の透過性を考慮して、フィルタの寿命の終わりに予測される圧力低下と同様に、低い初期圧力低下のために選択される。ＵＦ透過性は低温で減少するため、正しい表面測定のために水温範囲を考慮する必要がある。ＵＦカットオフの選択範囲、繊維外径、および目標流量２Ｌ／ｍｉｎでは、ＵＦ表面は１ｍ２以上、好ましくは＞１．５ｍ２である。
【００４２】
限外濾過手段と混床イオン交換体との組み合わせは、混床イオン交換体の寿命を延ばすことができるため、とても有利である。
【００４３】
典型的には、中空繊維ＵＦ膜は製造中に湿った状態に調整され、乾燥した膜は水に対して非透過性になるため、貯蔵中および使用中は湿った状態に保つ必要がある。フィルタカートリッジの初期セットアップ中、および誤って空気が取り込まれた場合、気泡が濾過の活性表面をブロックすることがある。この空気は、膜の上流側から排出することはできない。その結果、このような場合、濾過流量が減少するか、より高い濾過駆動圧力が要求される。かかる現象を回避するために、限外濾過手段は、空気排出のための手段を備えてもよい。
【００４４】
限外濾過カートリッジには、例えば、エアベントキャップ（ドレーン／ベントポート）を備えることができる。キャップは、最初の使用時にわずかに開き、カートリッジ本体に空気が漏れて液体が満たされるようにするために、カートリッジ内に有意な空気の蓄積が観察されるとき、カートリッジの寿命中に定期的に開く。代替的に、この動作を自動化するために、ドレーン／ベントポートを電気機械的に操作できる。
【００４５】
代替的に、疎水性ベント膜を親水性中空繊維膜の束に含めることにより、空気排出を達成することができる（例えば、ＪＰ１９８５２３２２０８、ＪＰ１９８６１９６３０６、ＪＰ１０８７０８７７０２）。限外濾過モジュールの部分的なリークは、依然として本発明の十分な性能を可能にする、すなわち、本発明はＵＦモジュールの完全な完全性を必要としないと想定される。したがって、精密濾過等級の疎水性ベント膜（限外濾過膜よりも大きな孔径を有する）を通気に使用できる。
【００４６】
代替的に、小さなバイパスリークが許容される場合、疎水性のベント膜を使用する代わりに、単純な毛細管で連続的なバイパスを作成することにより、空気排出を行うこともできる。そのような場合、方法の性能と容量は低下する可能性があるが、それでも許容範囲内である。
【００４７】
空気排出のためのさらに代替的な解決策は、ばね荷重チェックバルブを備えたバイパスチューブである。エアロック現象により、ＵＦ区画の内部圧力が増加し、チェックバルブが開いて空気を下流方向に放出する。このような場合、バイパスチャネルＰ２の開放圧力は、ポンプＰ１の安全バイパス圧力より低く設定する必要がある。ＵＦモジュールの上流側に空気が含まれている場合、上流圧力はそれが開口圧力Ｐ２に達するまで増加し、結果としてチェックバルブが開き、ＵＦ膜の下流方向に圧力が放出される。
【００４８】
空気の放出後、膜はＰ２より小さい経膜圧で適切な濾過流量に十分に濡れ、チェックバルブが閉じ、ＵＦモジュールは再び全量の水を濾過できる。
この態様において、使用中にＵＦ膜が目詰まりした場合もバイパス流が作動し、一定量の濾過されていない水がイオン交換樹脂と活性炭区画とに放出され、それによりカートリッジ性能がわずかに落ち、濾過されていない水が濾過された水で希釈されるため、水質がわずかに減少する。
【００４９】
本発明のさらなる態様において、限外濾過手段は、空気排出のための手段を含む。空気排出のための手段の例は、ドレーン／ベントポート、疎水性ベント膜、１以上の毛細管、および／またはチェックバルブを備えたバイパスチューブである。
【００５０】
さらなる態様において、本発明による方法は、限外濾過手段の下流および任意に混床イオン交換体の下流に位置付けられる活性炭床に水を通すステップを含む。
【００５１】
活性炭は、溶解した有機物および塩素を除去する能力がある。限外濾過手段は、そのスタートアップ時に、その製造プロセスから発生する比較的大量の有機物質を放出する。これらは活性炭によって有利に除去できる。活性炭は、複雑に配された小さな孔を含有する有機材料の多孔質の微粒子で作られており、高度に発達した表面をもたらす。水中に溶解した有機分子は、孔に進入し、それらの壁にファンデルワールス力によって結合する。
【００５２】
本発明によると、天然の活性炭または合成の活性炭を使用することができる。天然の活性炭は、高温で炭化された挽いたヤシ殻などの植物性の産物を処理することによって製造することができ、不揃いな形状の粒および上昇したミネラル抽出をもたらす。合成の活性炭は、合成の球状ビーズの制御された熱分解によって製造される。好ましくは合成の活性炭が使用される。
【００５３】
本発明によれば、活性炭床は限外濾過手段の下流に配置される。任意に、混床イオン交換体の下流に位置付けることもできる。言い換えると、２つの代替案が可能であり：第１の代替案においては、活性炭床を限外濾過手段と混床イオン交換体との間に位置付けることもできる（つまり、水は限外濾過手段を通り、次に活性炭床、次に混床イオン交換体を通る）。第２の代替案においては、活性炭床は、限外濾過手段および混床イオン交換体の後に位置付けられる（すなわち、水は、限外濾過手段、次に混床イオン交換体、次に活性炭床を通る）。
【００５４】
好ましい態様において、水は、活性炭床の下流に位置付けられる追加の混床イオン交換体を通る。
【００５５】
本発明はさらに、上で定義された方法に関し、方法は、逆浸透により水を処理するさらなるステップ、および／または電気脱イオン化により水を処理するさらなるステップを含むことを特徴とし、逆浸透により水を処理するステップ、および電気脱イオン化により水を処理するステップは、混床イオン交換体に水を通すステップより前に、また存在する場合は限外濾過手段に水を通す前に実行される。
【００５６】
当業者は、逆浸透および電気脱イオン化のステップを熟知している。
逆浸透（ＲＯ）のステップは、水の中の多数の汚染物質、例えば粒子、細菌、および分子量＞２００ダルトンの有機物などを除去し得る。ＲＯは、典型的には、半透膜を使用して、かかる汚染物質を退けることで行う。浸透圧に対抗するために、濃縮された溶液へと水圧が加えられる。膜の下流で、精製水を回収することができる。
ＲＯ膜は、典型的には、酢酸セルロース、またはポリスルホン基質上のポリアミドの薄膜状の複合体から製作される。
【００５７】
電気脱イオン化は、電気透析法とイオン交換プロセスとを組み合わせており、ユニット中で電流によってイオン交換媒体を継続的に再生させながら効果的に水を脱イオン化するプロセスをもたらす。電気脱イオン化は、溶解無機物の効果的な除去を、２５℃で５ＭΩ・ｃｍ（約５０ｐｐｂの総イオン汚染レベルに対応）を超える比抵抗まで可能にさせる。本発明によると、電気脱イオン化のためにはElix（登録商標）モジュールの使用が好ましい。
【００５８】
超純水を製造するための水精製システムは知られており、通常は、支持フレーム、水質モニタリングリソース、ポンプ、ソレノイドバルブおよび電気伝導率セルのような周辺部品、ならびに相互係合する相補的なコネクターによって１つまたは２つの精製カートリッジを取り外し可能に搭載するための接続機構から成り立っている。経時的に精製媒体が消耗し、および／または膜が目詰まりするので、適時に、または水の消費量基準にて、取り換えが必要である。
したがって、媒体および／または膜は、典型的には、それぞれの水精製システムからの、これらの消耗品である媒体の的確な交換を円滑化するように、カートリッジにパッケージ化されている。
【００５９】
したがって、さらなる態様において、本発明は、限外濾過手段と、０．５ｍｍ未満の直径を有するビーズを含む混床イオン交換体とを含むモジュールに関する。
かかるモジュールは、上で定義された方法で使用できる。
混床イオン交換体の好ましい態様は、上で定義されたとおりである。
【００６０】
典型的には、これらのモジュールは、それぞれの媒体を含む取り換え可能なカートリッジである。モジュールは、例えば、管の形態であり得る。水精製システムとの接触を確立するために、モジュールは、カートリッジのポートとシステムのコネクターとの液密な接続を可能にするコネクターを有している。好適なコネクターは、例えば、ＷＯ２０１６／１２８１０７Ａ１に記載されている。
【００６１】
モジュール内では、限外濾過手段と混床イオン交換体が順番に配置されている。任意に、分離メッシュまたはスクリーンを使用してモジュール内の所定の位置に媒体を維持し、限外濾過用の中空繊維の場合、樹脂ビーズによる繊維の目詰まりを回避することができる。混床イオン交換体は、限外濾過手段の下流に位置付けられる。
【００６２】
好ましい態様において、限外濾過手段は親水性限外濾過膜であり、任意に、疎水性ベント膜、１以上の毛細管、および／または上で定義されたチェックバルブを備えたバイパスチューブなどの空気排出のための手段を含む。
さらに好ましい態様において、混床イオン交換体は、上で定義されたスチレンジビニルベンゼンゲルである。
【００６３】
本発明によるモジュールは、上で定義されたように、活性炭床をさらに含むことができる。そのような場合、活性炭床は、限外濾過手段と混床イオン交換体との間、または混床イオン交換体の下流に位置付けられる。任意に、媒体をモジュール内の所定の位置に維持するために、分離メッシュまたはスクリーンを使用できる。
【００６４】
チューブ内の異なる部品の高さは、上で定義されたように決定される。典型的には、これらは達成される給水品質とカートリッジの容量によって決まる。
【００６５】
たとえば、DowのUP6150の標準樹脂仕様（上で定義された典型的な樹脂）によれば、脱イオンおよび超純水ポリッシングのためのサービス流量は１時間あたり３０床体積（ＢＶ／ｈ）と４０床体積との間である。典型的な実験室用超純水システムは、２Ｌ／ｍｉｎを分注するように設計されている。２Ｌ／ｍｉｎプロセスのために必要な床高さと床容積を備えた３〜４Ｌの樹脂ベッドには、１ｃｍ／ｓｅｃ〜０．７５ｃｍ／ｓｅｃ（３６ｍ／ｈから２７ｍ／ｈ）の線速度（ＬＶ）で、６５．２ｍｍ〜７５．２ｍｍのカラム内径が要求される。
【００６６】
最小の床高さが６００ｍｍ、流量が４８ＢＶ／ｈの指定された仕様の樹脂Lanxess UP1292/1294について同じ計算を行うと、最適な直径７３ｍｍ、および直線速度０．８ｃｍ／ｓｅｃ（２８ｍ／ｈ）の結果になる。
Milli-Q（登録商標）などの典型的な実験室用超純水システムは、このルールを尊重し、カラム径６９ｍｍをもたらす。
【００６７】
標準樹脂を備えたカートリッジの総樹脂床高さは、典型的には１０ｃｍと６０ｃｍとの間である。小ビーズイオン交換樹脂は、樹脂床の半分の高さで同じ品質を実現する。したがって、小ビーズ樹脂を備えたカートリッジ内の樹脂床の総高さは、典型的には５ｃｍと３０ｃｍとの間である。好ましくは、樹脂床の総高さは、１０ｃｍと２５ｃｍとの間である。とても好ましい態様において、樹脂床の総高さは１０ｃｍと２０ｃｍとの間である。
【００６８】
典型的には、カートリッジは、６５ｍｍと７５ｍｍとの間、好ましくは約６９ｍｍの内径を有するチューブ形態である。
【００６９】
さらなる態様において、本発明は、限外濾過手段と、０．５ｍｍ未満の直径を有するビーズを含む混床イオン交換体とを含む超純水を製造するための水処理システムに関し、限外濾過手段は前記混床イオン交換体の上流に位置付けられる。
【００７０】
水処理システムは、当技術分野において知られている。それらは、典型的には、支持フレーム、水質モニタリングリソース、ポンプ、ソレノイドバルブおよび電気伝導率セルのような周辺部品を含む。限外濾過手段および混床イオン交換体がモジュールで提供されるときは、相互係合する相補的なコネクターによって１つ以上のかかるモジュールを取り外し可能に搭載するための接続機構もまた要求される。
【００７１】
したがって、本発明はまた、限外濾過手段および混床イオン交換体が上で定義された単一のモジュールで提供される上で定義された水処理システムに関する。
【００７２】
代替的な態様において、限外濾過手段および混床イオン交換体は、少なくとも２つのモジュールで提供される。例えば、限外濾過手段を第１のカートリッジに提供し、混床イオン交換樹脂を第２のカートリッジに提供することができる。代替的に、第１のモジュールは、限外濾過手段および混床イオン交換樹脂を含み得、第２のモジュールは、さらに混床イオン交換樹脂を含み得る。
モジュールは個別に提供されるか、一緒に成形される。
【００７３】
水処理システムは、上で定義されたとおり、活性炭床をさらに含み得る。
ここでも、限外濾過手段、活性炭床、および混床イオン交換体は、上で定義されたとおり、単一のモジュールで提供され得る。
代替的に、好ましい態様において、活性炭床は、活性炭床を単独で含むかまたは代替的にこれを０．５ｍｍ未満の直径を有するビーズを含む混床イオン交換体と一緒に含む、さらなるモジュールで提供される。
【００７４】
例えば、本発明によれば、以下のモジュールの組み合わせが適切である：
第１の態様において、水精製システムは２つのモジュールを含むことができ：第１のモジュールは、限外濾過手段（すなわち親水性ＵＦ膜）と、０．５ｍｍ未満の直径を有するビーズを含む混床イオン交換体とを含む。第１のモジュールの下流に位置付けられる第２のモジュールは、粒状活性炭と、０．５ｍｍ未満の直径を有するビーズを含む混床イオン交換体とを含む。
【００７５】
第２の態様において、水精製システムは３つのモジュールを含むことができる：第１のモジュールは、限外濾過手段（すなわち親水性ＵＦ膜）および０．５ｍｍ未満の直径を有するビーズを含む混床イオン交換体を含む。第１のモジュールの下流に位置付けられる第２のモジュールは、０．５ｍｍ未満の直径を有するビーズを含む混床イオン交換体を含む。第１および第２のモジュールの下流に位置付けられる第３のモジュールは、粒状活性炭と、０．５ｍｍ未満の直径を有するビーズを含む混床イオン交換体とを含む。
【００７６】
第３の態様において、水精製システムは２つのモジュールを含むことができる：第１のモジュールは、限外濾過手段（すなわち、水洗／逆洗可能なＵＦ膜モジュール）および活性炭を含む。第１のモジュールの下流に位置付けられる第２のモジュールは、０．５ｍｍ未満の直径を有するビーズを含む混床イオン交換体を含む。
【図面の簡単な説明】
【００７７】
【図１】図１は、例１で説明したファウリング状態をシミュレートするための実験セットアップを示している。
【図２】図２は、フミン酸による人工ファウリング水（図２Ａ）とアルギン酸による人工ファウリング水（図２Ｂ）を使用した、異なるイオン交換樹脂のファウリング抵抗を示している。
【図３Ａ】図３は、例３によるフミン酸（図３Ａ）とアルギン酸（図３Ｂ）の異なる精製媒体による標準イオン交換樹脂の保護を示している。
【図３Ｂ】図３は、例３によるフミン酸（図３Ａ）とアルギン酸（図３Ｂ）の異なる精製媒体による標準イオン交換樹脂の保護を示している。
【図４】図４は、例４による活性炭の効果を示している。
【図５】図５は、例５による試験の実験セットアップを示している。
【００７８】
【図６Ａ】図６は、例５の当該技術水準における溶液で小ビーズ混床樹脂を使用した比較の試験構成（図６Ａ）と結果（図６Ｂ）を示している。
【図６Ｂ】図６は、例５の当該技術水準における溶液で小ビーズ混床樹脂を使用した比較の試験構成（図６Ａ）と結果（図６Ｂ）を示している。
【図７Ａ】図７は、例６の当該技術水準における溶液での小ビーズ混床樹脂の性能比較である。図７Ａは実験のセットアップを示し、図７Ｂは実験の結果を示している。
【図７Ｂ】図７は、例６の当該技術水準における溶液での小ビーズ混床樹脂の性能比較である。図７Ａは実験のセットアップを示し、図７Ｂは実験の結果を示している。
【図８】図８は、疎水性ベントを備えた限外濾過手段を使用した試験で、例７の試験構成（図８Ａ）と結果（図８Ｂ）を示している。
【図９Ａ−９Ｂ】図９は、例８によるサービスＤＩ条件における小ビーズ混合床イオン交換樹脂の使用を示す。試験構成は図９Ａに示され、先行技術の結果は図９Ｂに示され、本発明による結果は図９Ｃに示される。
【図９Ｃ】図９は、例８によるサービスＤＩ条件における小ビーズ混合床イオン交換樹脂の使用を示す。試験構成は図９Ａに示され、先行技術の結果は図９Ｂに示され、本発明による結果は図９Ｃに示される。
【発明を実施するための形態】
【００７９】
例
例１：ファウリング状態をシミュレートするための実験セットアップ
実験室におけるファウリング状態をシミュレートするために、フミン酸（ナトリウム塩、Sigma Aldrich社）またはアルギン酸ナトリウム（Sigma Aldrich社）をモデル有機化合物として水中にスパイクした。「汚れたDI（脱イオン）水」は、しばしばイオン的に純粋であるため、その比抵抗は少なくとも１ＭΩ・ｃｍ、時には１０ＭΩ・ｃｍを超える。かかる水は非常に純粋であるように見えるが、抵抗率計では検出できないファウリング物質を含んでいる可能性がある。以下の実験では、１００〜４００ｐｐｂのフミン酸またはアルギン酸、またはその両方の混合物と１ＭΩ・ｃｍ相当のＮａＣｌの純水への同時インライン注入を使用して、精製媒体および溶液を評価するための人工ファウリング水を調製する：
【００８０】
人工ファウリング水は、ＮａＣｌ（Merck EMSURE（登録商標））とフミン酸（Sigma Aldrich）の混合物（濃度：１ｇ／Ｌ  ＮａＣｌ、０．２４ｇ／Ｌ  フミン酸ナトリウム塩）、またはNaClとアルギン酸ナトリウム（Sigma Aldrich）の混合物（濃度：１ｇ／Ｌ  ＮａＣｌ、０．２４ｇ／Ｌアルギン酸ナトリウム）をElix（登録商標）100システム（Merck KGaA, Darmstadt, Germany）で精製され、さらに精密な注入ポンプ（ISMATEC MCP-CPF process pump + PM0CKC pump head）を備えたメークアップポリッシャー（Quantum TIXポリッシングカートリッジ, Merck KGaA, Darmstadt, Germany）で脱イオン化された水に注入することで、調製される。
【００８１】
混合物にＮａＣｌ／フミン酸またはアルギン酸塩の定義された比率を使用すると、比抵抗センサ（Thornton 770MAX）（R1）によって人工ファウリング水の目標電気伝導率を測定することにより、フミン酸またはアルギン酸塩の最終濃度を推定でき：ＮａＣｌ  ４０６ｐｐｂ（＝１μＳ／ｃｍ）、フミン酸１００ｐｐｂ；またはＮａＣｌ  ４０６ｐｐｂ、アルギン酸塩１００ｐｐｂである。イオン交換樹脂、吸着媒体および／または濾過デバイスを含むいくつかのカートリッジが順番に配置される。中間および最終の水質は、さらに比抵抗センサ（Ｒ２およびＲ３）およびAnatel A100 TOCアナライザーによってチェックされる。
実験セットアップを図１に示す。
【００８２】
例２：イオン交換樹脂のファウリング耐性
異なる種類のイオン交換樹脂のみが、人工ファウリング水で評価される。この目的のため、２０ｃｍの床高さの混床樹脂を、例１で説明されている実験セットアップにより、１００ｐｐｂフミン酸と１μＳ／ｃｍの供給条件（Ａ）による人工ファウリング水、または１００ｐｐｂアルギン酸塩と１μＳ／ｃｍの供給条件（Ｂ）の人工ファウリング水で、０．８９ｃｍ／ｓ直線速度で試験する。
【００８３】
以下の樹脂が試験された（表１）：
【表３】
2020507460.tif 000006
【００８４】
超純水製造のために処理されていない非再生小ビーズ樹脂は、以下の手順にしたがって再生および精製される。
調製カラムに樹脂を充填し、１８．２ＭΩ・ｃｍおよび＜５ｐｐｂのＴＯＣによる超純水の連続流によって、＞６０ＢＶ／ｈ（ＢＶ＝ベッドボリューム）で＞１５分間洗浄する。
【００８５】
２Ｎ  ＨＣｌ（２５％ＨＣｌ（EMSURE、Merck KGaA）から調製）（カチオン交換体用）または２Ｎ  ＮａＯＨ（５０％ＮａＯＨ（EMSURE、Merck KGaA）から調製）（アニオン交換体用）が、１時間、４ＢＶ／ｈで通される。
【００８６】
カラムは、１８．２ＭΩ・ｃｍおよび＜５ｐｐｂのＴＯＣによる超純水の連続流によって、＞６０ＢＶ／ｈで＞１５分間洗浄する。
カチオン交換体とアニオン交換体は、１／１の等容量の比率で混合される
混合樹脂は、ヒートシールされたビニール袋または密閉されたボトルに貯蔵される。
【００８７】
フミン酸による人工ファウリング水の結果を図２Ａに示す。
標準樹脂と非対称樹脂はフミン酸の影響により瞬時に比抵抗の低下を示すが、マクロ多孔質樹脂と小ビーズ混床樹脂は、より高い水比抵抗をもたらす。この点で、小ビーズの混床樹脂の性能は、高い水質を提供し、１８．２ＭΩ・ｃｍを長時間維持できる能力を有するため、さらに優れている。非対称樹脂が小ビーズカチオン交換樹脂を含むという事実にもかかわらず、それは小ビーズカチオン交換体と小ビーズアニオン交換体の両方を含む小ビーズ混床樹脂と同じ良い結果を提供しない。
【００８８】
アルギン酸ナトリウムによる人工ファウリング水の結果を図２Ｂに示す。
フミン酸について説明したのと同様の傾向が試験結果に見られる。小ビーズの混床樹脂は、標準樹脂とマクロ多孔質樹脂と比較して、ファウリングに対してより耐性がある。
【００８９】
例３：異なる精製媒体による標準イオン交換樹脂の保護
最良の樹脂でさえ、ファウリング耐性に関して経時的に容量が制限されることが予想されるため、他の精製手段によるその潜在的な保護を試験するために、以下の実験が行われる。
この目的のために、例１による実験セットアップにおいて、ファウリング物質に対するイオン交換樹脂のそれらの保護効率を比較するために、標準的なイオン交換樹脂床の上流に異なる精製媒体が配置される。
【００９０】
以下の精製媒体が試験される。
デッドエンド濾過媒体：
−親水性PVDF膜０．２２μｍ、Merck、Millipak40、カタログ番号MPGL04SK1
−疎水性PVDF膜０．６５μｍ、Merck、Millipak、カタログ番号TANKMPK02
−親水性PE中空繊維膜０．１μｍ、Mitsubishi Rayon Sterapore、カタログ番号40M0007HP
−ポリスルホン中空繊維UF 13K Dalton、Merck、Biopak、カタログ番号CDUFBI001
−ポリスルホン中空繊維UF  5K Dalton、Merck、Pyrogard 5000、カタログ番号CDUFHF05K
吸着媒体：
−天然ココナッツ粒状活性炭、Jacobi carbon、カタログ番号PICAHYDRO S 35
−合成球状活性炭、Kureha、カタログ番号  G-BAC
−マクロ多孔質アニオン交換樹脂、DOW、カタログ番号IRA96SBC
−珪藻土フィルタ、Merck、Polygard CE、カタログ番号CE02010S06
【００９１】
ここでも、フミン酸で汚染された人工ファウリング水（Ａ）、またはアルギン酸塩で汚染された人工ファウリング水（Ｂ）を使用して、例１に記載の条件にしたがって試験を実行する。
【００９２】
結果を図３に示す。
フミン酸で汚染された人工ファウリング水で行われた試験では、限外濾過媒体であるポリスルホン中空繊維ＵＦ１３Ｋダルトンとポリスルホン中空繊維ＵＦ５Ｋダルトンとが、標準のイオン交換樹脂の保護に最適である。
【００９３】
アルギン酸塩で汚染された人工ファウリング水での試験では、マクロ多孔質アニオン樹脂は標準樹脂の保護において最高の性能を示す。しかし、アルギン酸塩によってシミュレートされた高分子量の有機材質は、天然水の有機汚染にわずかに関連しているだけであると予想される。
【００９４】
例４：活性炭の効果
限外濾過媒体は、起動時に有意に高いＴＯＣを放出する。ＵＦからの有機物質は、膜ポリマーからの純粋な抽出可能部分であるだけでなく、製造プロセスからの溶媒および添加剤であると想定される。この実験は、ファウリング物質を注入せずにMilli-Q（登録商標）水を供給したＵＦカートリッジの単純な洗浄試験を表している。
【００９５】
以下のセットアップを使用する：ＵＦ１３ｋＤａカートリッジ（Merck、Biopak、カタログ番号  CDUFBI001）、その後２０ｃｍの標準イオン交換樹脂床に０．５Ｌ／ｍｉｎのMilli-Q（登録商標）水を供給する。活性炭から抽出可能なＵＦからのＴＯＣ除去を実証するため、ＵＦと樹脂床との間に高さ８ｃｍの合成活性炭（Kureha G-BAC）を配置する。
【００９６】
結果を図４に示す：活性炭を添加すると、初期ＴＯＣ値が大幅に低下し、洗浄安定化後にＴＯＣボトムレベルがさらに２倍低下する。
【００９７】
例５：当該技術水準における溶液で小ビーズ混床樹脂を使用した比較
以下の試験では、実験室規模の超純水製造システムにおいて媒体の組み合わせを試験する。以下の構成が比較される：
【００９８】
−ファウリング水の処理のための当該技術水準における溶液：マクロ多孔質樹脂床を含む、市販のMilli-Q（登録商標）AdvantageとQ-Gard T3を標準混床イオン交換樹脂床および合成活性炭を含む、Quantum TEXポリッシングカートリッジ（Merck KGaA、Darmstadt、Germany）と組み合わせる。
−限外濾過手段（MerckのBiopak）および活性炭の有無に関わらず、上で定義された小ビーズ樹脂を使用する本発明による溶液。
【００９９】
実験のセットアップを図５に示す。試験構成を図６Ａに示す。
例１に記載されているように、フミン酸を備える人工ファウリング水を使用する。
【０１００】
結果を図６Ｂに示す。小ビーズ混床樹脂を使用すると、ＴＯＣ含有量と比抵抗に関して、マクロ多孔質樹脂を使用した当該技術水準における溶液と同様の優れた性能が得られる。限外濾過手段の追加は、システムの容量をさらに向上させる。
【０１０１】
例６：当該技術水準における溶液での小ビーズ混床樹脂を使用した比較
当該技術水準における溶液での小ビーズ混床樹脂の性能を比較する。実験のセットアップは、例１で説明したとおりである。この目的のために、限外濾過モジュール（高さ１６ｃｍ）とイオン交換樹脂床（高さ８ｃｍ）とを含む第１のカートリッジと、活性炭（１２．５ｃｍ）およびイオン交換樹脂床（１２．５ｃｍ）とを含む第２のカートリッジとを使用する（図７Ａを参照）。
使用されるイオン交換樹脂は、本発明による小ビーズ混合床イオン交換樹脂およびマクロ多孔質樹脂である。
【０１０２】
結果を図７Ｂに示す。小ビーズ混床樹脂と限外濾過手段の組み合わせにより、最高の性能が得られる。
【０１０３】
例７：疎水性ベントを備えた限外濾過手段の使用
疎水性ベント膜を備えた限外濾過手段を使用して、例５に記載の実験を繰り返す。構成を図８Ａに示す。
【０１０４】
結果を図８Ｂに示す。限外濾過手段に疎水性ベント膜を使用しても、樹脂性能と容量が有意に低下することはない。
【０１０５】
例８：サービスＤＩ状態における小ビーズ混床樹脂の使用
以下の実験は、サービスＤＩ水の水質を改善するための小ビーズイオン交換樹脂の使用を示している。図９Ａは、試験構成を示している。
従来のサービスＤＩボトルは、再生された標準混床イオン交換樹脂を含む。ボトルは水道水に接続されており、水道水圧によって駆動されてボトルを水が通過する。図９Ｂは、高さ５０ｃｍの樹脂床を、ファウリング物質スパイク（フミン酸とアルギン酸）の有無に関わらず、電気伝導率７００μＳ／ｃｍで０．４４５ｃｍ／ｓの直線速度で操作した場合の典型的な樹脂床飽和曲線を示す。
【０１０６】
典型的には、有機物質が注入されていない場合は、高い比抵抗のプラトーが観察されるが、ファウリング物質が添加される場合は、高い比抵抗のプラトーが短いか、まったくない。これに続いて、樹脂床飽和まで第２の中間比抵抗プラトーが続く。有機汚染の程度とは無関係に、比抵抗は最終的に同じ容量値に収束（ＢＶ＝床体積、つまり１ＢＶは樹脂床体積に相当する１つの体積）し、これは、汚染はイオン交換速度に影響を与えるが、１ＭΩ・ｃｍの設定値までの総イオン保持容量には影響を与えないことを示している。
【０１０７】
同じ実験セットアップにおいて、限外濾過手段を上流に追加し、１０ｃｍの小ビーズ混床樹脂床を４０ｃｍの標準混床樹脂床の下流に追加する（７００μＳ／ｃｍ、直線速度：０．４４５ｃｍ／ｓ）。
【０１０８】
結果を図９Ｂに示す。ＵＦと小ビーズ樹脂による保護により、比抵抗が１ＭΩ・ｃｍに低下するまで、サービスＤＩの寿命全体にわたって高い比抵抗のプラトーを維持できる。この溶液では、水体積の容量を改善することはできないが、樹脂飽和により最終的な品質が劇的に低下するまで、最高品質の水を生成できる。
【図１】
2020507460.tif 000007
【図２】
2020507460.tif 000008
【図３Ａ】
2020507460.tif 000009
【図３Ｂ】
2020507460.tif 000010
【図４】
2020507460.tif 000011
【図５】
2020507460.tif 000012
【図６Ａ】
2020507460.tif 000013
【図６Ｂ】
2020507460.tif 000014
【図７Ａ】
2020507460.tif 000015
【図７Ｂ】
2020507460.tif 000016
【図８】
2020507460.tif 000017
【図９Ａ−９Ｂ】
2020507460.tif 000018
【図９Ｃ】
2020507460.tif 000019
【国際調査報告】
2020507460.tif 000020
2020507460.tif 000021
2020507460.tif 000022